СТРУКТУРЫ МОНОЛИТНОГО ЦЕОЛИТА С ИЕРАРХИЧЕСКИМИ СТРУКТУРАМИ ПОР И БЕЗ НИХ И СПОСОБЫ ИХ ПОЛУЧЕНИЯ

1. Способ (10) получения структуры монолитного цеолита, включающий стадии:
смешивания источника диоксида кремния, источника оксида алюминия и катионного основания для образования реакционной смеси (12);
выдерживания реакционной смеси в условиях, достаточных для получения предшественника цеолитного геля путем гидролиза (14); и
нагревания предшественника цеолитного геля при температуре и в течение периода времени, достаточного для кристаллизации и агломерации предшественника цеолитного геля в структуру монолитного цеолита (16).
2. Способ по п.1, дополнительно включающий стадию (18) добавления полимера к реакционной смеси для создания иерархической структуры пор в структуре монолитного цеолита, причем полимер содержит полиэтиленгликоль (ПЭГ), поли(этиленгликоль)-блок-поли(пропиленгликоль), поли(этиленгликоль)-блок-поли(пропиленгликоль)-блок-поли(этиленгликоль), простой полиэфирамин, полиэтилен-блок-поли(этиленгликоль) и их сочетания.
3. Способ по п.2, дополнительно включающий стадию (20) удаления полимера путем промывки или прокаливания структуры монолитного цеолита.
4. Способ по п.1, где стадия (12) смешивания включает выбор источника оксида алюминия из группы, состоящей из аморфного алюмосиликата, алюмината натрия, алюмината калия, оксида алюминия, гидроксида алюминия и их сочетаний, причем аморфный алюмосиликат также включает источник диоксида кремния.
5. Способ по п.1, где стадия (12) смешивания включает выбор катионного основания из группы, состоящей из гидроксида натрия, гидроксида калия, гидроксида лития, четвертичного гидроксида аммония и их сочетаний.
6. Способ по п.1, где стадия (12) смешивания включает выбор источника диоксида кремния из группы, состоящей из силиката натрия, силиката калия, кремниевой кислоты и их сочетаний.
7. Способ по п.1, где стадия (14) выдерживания включает выдерживание от 4 часов до 10 дней при температуре от 0°C до 50°C.
8. Способ по п.1, где стадия (16) нагревания включает образование структуры монолитного цеолита, имеющего тип решетки, выбранный из группы, состоящей из FAU, LTA, SOD, GIS, ЕМТ, MFI, ВЕА и их сочетаний.
9. Способ по п.1, где стадия (16) нагревания включает нагревание при температуре от 25°C до 200°C в течение периода времени от 4 ч до 20 дней.
10. Структура монолитного цеолита, имеющая иерархическую структуру пор, включающая:
цеолитный материал, имеющий молярное соотношение диоксид кремния : оксид алюминия от 1:1 до 100:1 и иерархическую структуру пор, включающую поры, имеющие диаметр менее 2 нм, поры от 2 нм до 50 нм, и поры, имеющие диаметр более 50 нм.